Способ подготовки катализаторов гидрогенизационных процессов к окислительной регенерации

1. Способ подготовки катализаторов гидрогенизационных процессов к окислительной регенерации путем обработки пассивированного сульфидного катализатора смесью, в которой растворен комплексообразователь.
2. Способ по п. 1, отличающийся тем, что используется смесь бутилцеллозольва и нефраса в соотношения от 10:90 до 90:10 по массе.
3. Способ по п. 1, отличающийся тем, что в качестве комплексообразователя используется щавелевая, или винная, или лимонная кислоты.
4. Способ по п. 3, отличающийся тем, что концентрация комплексообразователя составляет от 1 до 4% масс.
2
5
3
4
5. Способ по п. 3, отличающийся тем, что степень извлечения NiO составляет не менее 30% отн., степень извлечения VO составляет не менее 40% отн., степень извлечения FeO составляет не менее 25% отн.
6. Способ регенерации раствора комплексообразователя путем его пропускания через слой крошки катализаторов гидрогенизационных процессов, полученной при рассеве катализаторов, прокаленных при 500°С.
2
3
7. Способ по п. 6, отличающийся тем, что для регенерации раствора использован Со-Мо/АlО катализатор гидроочистки дизельного топлива.
2
5
3
4
8. Способ по п. 7, отличающийся тем, что степень извлечения NiO из регенерируемого раствора составляет не менее 92% отн., степень извлечения VO из регенерируемого раствора составляет не менее 91% отн., степень извлечения FeO из регенерируемого раствора составляет не менее 89% отн.